(57)【要約】【課題】透明な混合物またはアロイ【解決手段】（Ａ）〜（Ｃ）から成る（全体で100重量％）:（Ａ）1〜99％の下記(1)〜(4)である少なくとも一種のコポリマー成分：(1)２mm厚さのシートの560ナノメートル光の透過率が65％以上である高い透明性を有し、(2)少なくとも75℃のガラス遷移温度を有し、(3)非晶質であるか、半結晶性までの結晶化度を有し、(4)少なくとも一種の脂環式単位を有するアミド単位（Ａ１）と、可撓性エーテル単位（Ａ２）とから成る、（Ｂ）99〜1重量％の下記(Ba)〜(Bc)の中から選択される少なくとも一種のポリマー成分：(Ba)ガラス遷移温度が65℃以下である、アミド単位（Bal）とエーテル単位（Ba2）とから成る半結晶コポリアミド、(Bb) 融点が100℃以上である、エーテル単位を含まない半結晶性のポリアミドまたはコポリアミド、(Bc) ガラス遷移温度が75℃以上で、ＩＳＯ ＤＳＣの第２回加熱時の融解エンタルピー（ΔＨｍ(2)）が25J/g以下である非晶質かわずかに結晶質である、エーテル単位を含まない透明なポリアミドまたはコポリアミドおよびこれらポリアミドまたはコポリアミドをベースにしたアロイ、（Ｃ）O〜50重量％の少なくとも一種のポリアミド、コポリアミド、エーテル単位を有するコポリアミド、上記（Ａ）および（Ｂ）で使用されたもの以外のポリアミドまたはコポリアミドをベースにしたアロイ、および／または、熱可塑性ポリマーおよびコポリマー用に使用される少なくとも一種の添加剤。配合比率の選択は、得られた混合物またはアロイが、２mm厚さのシートでの560ナノメートルの光の透過率が50％以上の高い透明性を示すように行なう。【特許請求の範囲】
【請求項１】
下記（Ａ）〜（Ｃ）から成る透明な混合物またはアロイ（全体で100重量％）:
（Ａ）1〜99重量％の下記（１）〜（４）である少なくとも一種のコポリマー成分：
（１）２mm厚さのシートの560ナノメートル光の透過率が65％以上である高い透明性を有し、
（２）少なくとも75℃のガラス遷移温度を有し、
（３）非晶質であるか、半結晶性までの結晶化度を有し、
（４）少なくとも一種の脂環式単位を有するアミド単位（Ａ１）と、可撓性エーテル単位（Ａ２）とから成る、
（Ｂ）99〜1重量％の下記(Ba)〜(Bc)の中から選択される少なくとも一種のポリマー成分：
(Ba)ガラス遷移温度（Ｔｇ）が65℃以下である、アミド単位（Bal）とエーテル単位（Ba2）とから成る半結晶コポリアミド、
(Bb) 融点（m.p.）が100℃以上である、エーテル単位を含まない半結晶性のポリアミドまたはコポリアミド、
(Bc) ガラス遷移温度（Ｔｇ）が75℃以上で、ＩＳＯ ＤＳＣの第２回加熱時の融解エンタルピー（ΔＨｍ(2)）が25J/g以下である非晶質かわずかに結晶質である、エーテル単位を含まない透明なポリアミドまたはコポリアミド（重量は存在するアミド単位またはポリアミドの量に関してであり、上記融解はアミド単位のそれに対応し）およびこれらポリアミドまたはコポリアミドをベースにしたアロイ、
（Ｃ）O〜50重量％の少なくとも一種のポリアミド、コポリアミド、エーテル単位を有するコポリアミド、上記（Ａ）および（Ｂ）で使用されたもの以外のポリアミドまたはコポリアミドをベースにしたアロイ、および／または、熱可塑性ポリマーおよびコポリマー用に使用される少なくとも一種の添加剤、
（Ａ）、（Ｂ）、（Ｃ）の組成物中の単位またはモノマーの選択とこれら単位またはモノマーの配合比率の選択は、得られた混合物またはアロイが、２mm厚さのシートでの560ナノメートルの光の透過率が50％以上の高い透明性を示すように行なう。
【請求項２】
コポリマー成分（Ａ）が非晶質である請求項1に記載の混合物またはアロイ。
【請求項３】
コポリマー成分（Ａ）が擬似非晶質（quasiamorphous）で、ＩＳＯ ＤＳＣ（ΔＨｍ(2)）での第２回加熱時の融解エンタルピーが10J/g以下となる結晶化度を有し、その重量は含まれるアミド単位または含まれるポリアミドの量に関してであり、上記融解はアミド単位のそれに対応する、請求項1に記載の混合物またはアロイ。
【請求項４】
コポリマー成分（Ａ）がＩＳＯ ＤＳＣ（ΔＨｍ(2)）の第２回加熱時の融解エンタルピーが10〜30J、好ましくは10〜25J/gとなるような結晶化度を有し、その重量は含まれるアミド単位または含まれるポリアミドの量に関してであり、上記融解はアミド単位のそれに対応する、請求項1に記載の混合物またはアロイ。
【請求項５】
コポリマー成分（Ａ）が少なくとも90℃のガラス遷移温度（Ｔｇ）を有する請求項１〜４のいずれか一項に記載の混合物またはアロイ。
【請求項６】
コポリマー成分（Ａ）が、２mm厚さのシートの560ナノメートルの光の透過率が75％以上となる透明性を有する請求項１〜４のいずれか一項に記載の混合物またはアロイ。
【請求項７】
アミド単位（Ａ１）とエーテル単位（Ａ２）とから成るコポリマー成分（Ａ）がポリアミド-ポリエーテル・ブロックの形をしている請求項１〜６のいずれか一項に記載の混合物またはアロイ。
【請求項８】
アミド単位（Ａ１）の主成分が少なくとも一種のジアミンと少なくとも一種のジカルボン酸との等モルの組合せから成り、上記のジアミンの主成分は脂環式ジアミンであり、上記ジカルボン酸の主成分は直鎖脂肪族ジカルボン酸であり、上記アミド単位は少なくとも一種の他のポリアミドコモノマーをマイナー成分として含むことができる、請求項１〜７のいずれか一項に記載の混合物またはアロイ。
【請求項９】
上記脂環式ジアミンがビス（3-メチル-4-アミノシクロヘキシル）メタン（BMACM）、パラ−アミノジシクロヘキシルメタン（PACM）、イソホロンジアミン（IPD）、ビス（4- アミノシクロヘキシル・メタン（BACM）、2,2-ビス（3-メチル-4- アミノシクロヘキシル）プロパン（BMACP）または2,6-ビス（アミノメチル）−ノルボルナン（BAMN）の中から選択される請求項８に記載の混合物またはアロイ。
【請求項１０】
アミド単位（Ａ１）を作るために単一の脂環式ジアミン、特にビス（3-メチル-4-アミノシクロヘキシル−メタンを使用する請求項９に記載の混合物またはアロイ。
【請求項１１】
アミド単位（Ａ１）のモノマー組成中に少なくとも一種の非脂環式ジアミンを組成物の上記ジアミンに対して30mol％以下の配合比率で含み、上記非脂環式ジアミンが特に直鎖脂肪族ジアミン、例えば1,4-テトラメチレンジアミン、1,6-ヘキサメチレンジアミン、1,9-ノナメチレン−ジアミンおよび1,10-デカメチレンジアミンである請求項９または１０に記載の混合物またはアロイ。
【請求項１２】
脂肪族ジカルボン酸が、6〜36の炭素原子、好ましくは9〜18の炭素原子を有する脂肪族ジカルボン酸の中から選択され、特に、1,10-デカンジカルボン酸、1,12-ドデカンジカルボン酸、1,14-テトラデカンジカルボン酸および1,18-オクタデカンジカルボン酸の中から選択される請求項８〜１１のいずれか一項に記載の混合物またはアロイ。
【請求項１３】
少なくとも一種の非脂肪族ジカルボン酸をアミド単位のモノマー組成中に、上記組成物のジカルボン酸に対して15mol％以下の配合比率で含む請求項８〜１２のいずれか一項に記載の混合物またはアロイ。
【請求項１４】
上記非脂肪族ジカルボン酸が、芳香族二酸、特にイソフタル酸(I)、テレフタル酸（T）およびこれらの混合物の中から選択される請求項１３に記載の混合物またはアロイ。
【請求項１５】
アミド単位（Ａ１）のモノマー組成中のマイナー成分として含まれるモノマーがラクタムおよびα、ω−アミノカルボン酸の中から選択する請求項８〜１４のいずれか一項に記載の混合物またはアロイ。
【請求項１６】
上記ラクタムを少なくとも６つの炭素を有するラクタム、特にカプロラクタム、エナントラクタムまたはラウリルラクタムの中から選択する請求項１５に記載の混合物またはアロイ。
【請求項１７】
上記α、ω−アミノカルボン酸が少なくとも６つの炭素を有するもの、特にアミノカプロン酸、7-アミノフタル酸、11−アミノウンデカン酸および12-アミノドデカンの中から選択される請求項１５に記載の混合物またはアロイ。
【請求項１８】
請求項１〜１７のいずれかに特徴づけた一つに従う混合物またはアロイコポリマー成分（Ａ）は、アミドにつき炭素の数が少なくとも９に等しい平均値の上にあるアミド単位（Ａ１）を含む。
【請求項１９】
ポリマー成分（Ａ）のポリアミドブロックがBMACM.6、BMACM.9、BMACM.10、BMACM.12、BMACM.14、BMACM.16、BMACM.I8およびこれらの混合物またはコポリマーの中から選択される請求項７〜１８のいずれか一項に記載の混合物またはアロイ。
【請求項２０】
ポリアミドブロックの数平均分子量が500〜12000g/モル、好ましくは2000〜6000 g/モルである請求項７〜１９のいずれか一項に記載の混合物またはアロイ。
【請求項２１】
エーテル単位（Ａ２）が少なくとも一種のポリアルキレンエーテルポリオール、特にポリアルキレンエーテルジオールから得られる請求項１〜２０のいずれか一項に記載の混合物またはアロイ。
【請求項２２】
上記ポリアルキレンエーテルジオールがポリエチレングリコール（PEG）、ポリプロピレングリコール(PPG)、ポリトリメチレングリコール(PO3G)、ポリテトラメチレングリコール（PTMG）およびこれらの混合物またはコポリマーの中から選択される請求項２１に記載の混合物またはアロイ。
【請求項２３】
可撓性ポリエーテルブロックが、NH2鎖末端を有するポリオキシアルキレン単位を有する請求項７〜２２のいずれか一項に記載の混合物またはアロイ。
【請求項２４】
ポリエーテルブロックの数平均分子量が200〜4000 g/モル、好ましくは300〜1100 g/モルである請求項７〜２３のいずれか一項に記載の混合物またはアロイ。
【請求項２５】
ポリマー成分（Ｂ）がコポリアミド（Ba）の中から選択される請求項１〜２４のいずれか一項に記載の混合物またはアロイ。
【請求項２６】
上記コポリアミド（Ba）が、融点が100℃以上、好ましくは150℃以上で、ガラス遷移温度（Ｔｇ）が65℃以下であるコポリアミドの中から選択され、脂肪族または主成分が脂肪族であるアミド単位(Bal)とエーテル単位(Ba2)とを含む請求項25に記載の混合物またはアロイ。
【請求項２７】
アミド単位（Bal）とエーテル単位（Ba2）とから成るコポリアミド(Ba)が、ポリアミド-ポリエーテルブロックの形で存在する請求項２６に記載の混合物またはアロイ。
【請求項２８】
アミド単位（Bal）の主成分がラクタムまたはα、ω−アミノカルボン酸、および／または、少なくとも一種のジアミンと少なくとも一種のジカルボン酸との等モル組合せであり、上記ジアミンの主成分は直鎖脂肪族ジアミンであり、上記アミド単位は必要に応じてマイナー成分として少なくとも一種の他のポリアミドのコモノマーを含むことができる、請求項２５〜２７のいずれか一項に記載の混合物またはアロイ。
【請求項２９】
コポリマー成分（Ｂ）が、１つのアミド当りの炭素数が平均して少なくとも９である直鎖脂肪族のアミド単位（Bal）を含む請求項２５〜２８のいずれか一項に記載の混合物またはアロイ。
【請求項３０】
直鎖脂肪族ポリアミドブロックがＰＡ12、ＰＡ11、ＰＡ10.10、ＰＡ10.12、ＰＡ10.14、ＰＡ6.10、ＰＡ6.12、ＰＡ6.14およびＰＡ6.18、特に、ＰＡ10.10、ＰＡ10.12、ＰＡ10.14、ＰＡ6.1O、ＰＡ6.12、ＰＡ6.I4およびＰＡ6.18の中から選択される請求項２７〜２９のいずれか一項に記載の混合物またはアロイ。
【請求項３１】
エーテル単位（Ba2）が請求項２１〜２４のいずれか一項に記載のエーテル単位（Ａ２）、好ましくは上記混合物またはアロイ中のエーテル単位（Ａ２）と同じ種類、類似寸法または重量のものの中から選択される請求項２６〜３０のいずれか一項に記載の混合物またはアロイ。
【請求項３２】
上記コポリアミド（Ba）が、ＩＳＯ ＤＳＣの第２回加熱時の融解エンタルピー（ΔＨｍ(2)）が少なくとも25J/gに等しくなる結晶化度を有し、その重量は存在するアミド単位またはポリアミドの量に関してであり、上記融解はアミド単位のそれに対応する請求項２５〜３０のいずれか一項に記載の混合物またはアロイ。
【請求項３３】
アミド単位（Ａ１）がコポリマー成分（Ａ）の少なくとも50重量％の比率で存在し、アミド単位（Bal）がコポリアミド(Ba)の少なくとも50重量％の比率で存在する請求項１〜３２のいずれか一項に記載の混合物またはアロイ。
【請求項３４】
エーテル単位（Ａ２）がコポリマー成分（Ａ）  の少なくとも15重量％の比率で存在し、エーテル単位（Ba2）がコポリアミド(Ba)の少なくとも15重量％の比率で存在す請求項１〜３３のいずれか一項に記載の混合物またはアロイ。
【請求項３５】
半結晶ポリアミドおよびコポリアミド（Bb）が150℃以上の融点(ｍｐ）を有する請求項１〜３４のいずれか一項に記載の混合物またはアロイ。
【請求項３６】
半結晶ポリアミド（Bb）がＰＡ12、ＰＡ1l、ＰＡ1O.10、ＰＡ1O.12、ＰＡ1O.14、ＰＡ 6.10、ＰＡ6.12、ＰＡ6.14およびＰＡ6.18の中から選択される請求項１〜３５のいずれか一項に記載の混合物またはアロイ。
【請求項３７】
透明なポリアミド（Bc）がジアミンＢＭＡＣＭ、ＰＡＣＭ、ＩＰＤとＣ１４、Ｃ１２、Ｃ１０ジカルボン酸とをベースにしたポリアミドおよびこれらのコポリマーまたは混合物の中からに選択される請求項１〜３６のいずれか一項に記載の混合物またはアロイ。
【請求項３８】
ポリマー成分（Ｂ）基本的に下記（１）〜（３）から成る請求項１〜３７のいずれか一項に記載の混合物またはアロイ：
（１）透明な非晶質のポリアミドまたはコポリアミド、および、半結晶のポリアミドまたはコボリアミド、特に、ポリアミドＢＭＡＣＭ．１２、ＰＡＣＭ．１２、ＩＰＤ．１２のアロイまたはこれらとＰＡ１２とのコポリアミド、
（２）透明な非晶質のポリアミドまたはコポリアミド、および、エーテル単位を有との半結晶のコポリアミド、
（３）半結晶ポリアミドまたはコポリアミド、および、エーテル単位との半結晶コポリアミド。
【請求項３９】
上記添加剤が着色剤、安定化剤、例えば熱安定剤および紫外線安定剤、核剤、可塑剤、耐衝撃剤および補強剤の中から選択され、好ましくは、これら添加剤はコポリマー成分（Ａ）および（Ｂ）（さらに、存在する場合には、任意成分の（Ｃ））と同様な屈折率を有する請求項１〜３８のいずれか一項に記載の混合物またはアロイ。
【請求項４０】
ポリマー成分（Ａ）および（Ｂ）（さらに、存在する場合には、任意成分の（Ｃ））の種類および配合比率が組成物が非晶質になり、ガラス遷移温度が75℃以上となるように選択する請求項１〜３９のいずれか一項に記載の混合物またはアロイ。
【請求項４１】
ポリマー成分（Ａ）および（Ｂ）（さらに、存在する場合には、任意成分の（Ｃ））の種類および配合比率が、得られた組成物が半結晶となり、融点（ｍ．ｐ）が100℃以上、好ましくは150℃以上となり、ＩＳＯ ＤＳＣの第２回加熱時の融解エンタルピー（ΔＨｍ(2)）が10J/g以上、好ましくは25J/gとなり、その重量が含まれるアミド単位または含まれるポリアミドの量に関してであり、融解はアミド単位のそれに対応し、ガラス遷移温度（Ｔｇ）以上で十分に固体状態を維持し、融点（ｍ．ｐ）以上でしか液体化しないのに充分な結晶化度を有する、請求項１〜３９のいずれか一項に記載の混合物またはアロイ。
【請求項４２】
得られた混合物またはアロイの２mm厚さのシートの560ナノメートルの光の透過率が75％以上となる高い透明性が得られるように、（Ａ）（Ｂ）および（Ｃ）の組成物中の単位またはモノマーの選択およびこれら単位またはモノマーの配合比率の選択を行う請求項１〜４０のいずれか一項に記載の混合物またはアロイ。
【請求項４３】
（Ａ）または（Ba）中、好ましくは（Ａ）および（Ba）中の可撓性エーテル単位が極めて親水性のあるもの、好ましくはＰＥＧタイプのポリエーテルブロックまたはそれとＰＰＧまたはＰＯ３Ｇとのコポリマーから選択され、それによって静電気防止特性および混合物またはアロイを通る水蒸気の透過は許し、液耐の水の透過は許さない防水通気（water proof breathable）特性が与えられ、この混合物またはアロイはさらに、全体的な静電気防止効果を強化するための第３の帯電防止剤が添加でき、他のポリマーとの混合の相溶性を上げることができる添加剤が添加でき、上記混合物またはアロイはそれ単独か、添加剤を加えた状態で、他のポリマーまたは材料の添加剤として使用されて、それらに静電気防止特性または防水通気特性を与えることを特徴とする請求項１〜４２のいずれか一項に記載の混合物またはアロイ。
【請求項４４】
添加剤を含む混合物またはアロイが透明で、混合物またはアロイの各成分が、その屈折率が添加剤を含むポリマーまたは材料の屈折率に極めて近くなるように選択される請求項４３に記載の混合物またはアロイ。
【請求項４５】
顆粒状をした成分（Ａ）と（Ｂ）と任意成分（Ｃ）とを混合した後に、230〜330℃の間の温度で射出成形し、所望の物体およびテストサンプルを得ることを特徴とする、請求項１〜４４のいずれか一項に記載に定義の混合物またはアロイの製造方法。
【請求項４６】
成分（Ａ）と（Ｂ）と任意成分（Ｃ）とを230〜330℃の間の温度で融解状態、特に押出機を用いて混合し、顆粒の形で回収し、得られた顆粒を用いて230〜330℃の間の温度で射出成形機で射出成形して所望の物体を得ることを特徴とする請求項１〜４４のいずれか一項に定義の混合物またはアロイの製造方法。
【請求項４７】
下記（１）と（２）とを特徴とする、上記成分（Ba）が添加剤を含む請求項４６に記載の混合物またはアロイの製造方法：
（１）第１段階で、融解した成分（Ba）を添加剤と混合、特に押出機で混合して、顆粒の形で組成物を回収し、
（２）第２段階で、第１段階で得られた組成物を成分（Ａ）のポリマーの顆粒と混合する。
【請求項４８】
乾式混合または押出機中でのコンパウンディングで得ることができる、請求項１〜４４のいずれか一項に定義の混合物またはアロイを成形して得られる成形物品、特に、透明または半透明の成形物品、例えば繊維、織布、フィルム、シート、ロッド、パイプまたは射出成形品。
【請求項４９】
スポーツ用品またはスポーツ用品の部品、例えばスポーツ靴の要素、例えばアイススケート、スキービンディングのようなスポーツ装置の部品、ラケット、スポーツ用バット、プレート、馬蹄、水かき、ゴルフボール、レジャー用品、日曜大工用品、悪天候、悪条件下用メガネ、保護物品、例えば保安帽バイザー、メガネまたはメガネの側面、自動車部品、例えばヘッドライトプロテクタ、バックミラー、自動車の小部品、自動二輪、モーターバイクまたはスクータのタンクである請求項４０に記載の物品。
【発明の詳細な説明】
【技術分野】
【０００１】
本発明は、アミド単位、エーテル単位および可撓性ポリエーテル単位をベースにしたコポリマーから成る新規な透明な混合物またはアロイに関するものであり、このコポリマーは非晶質であるか、半結晶性（半結晶性）までの結晶性を有する。
【背景技術】
【０００２】
本発明および本発明が解決する課題が明確になるようにするために、先ず最初に、既存のポリアミド材料を５つのカテゴリに分けて考える。なお、「ポリアミド材料」という用語はポリアミド、コポリアミド、ポリアミドのアロイおよびポリアミドをベースにした組成物を意味する。
【０００３】
(1)  耐衝撃性（modifies choc）ポリアミド材料（高衝撃性ＰＡ）
これはエラストマーがマイナー量（一般に約20重量％）のポリアミドアロイである。このポリアミドは一般に半結晶性ポリアミドである。このアロイは単独のポリアミドに比べてはるかに優れた耐衝撃強度、一般には３倍以上の耐衝撃強度を有する。さらに、耐薬品性にも優れ、十分な耐加熱変形性（60℃）も有する。この材料の欠点は不透明なことで、これは装飾部品では問題になる。
(2)  透明な非晶質ポリアミド材料（ＴＲａｍＰＡ）
これは透明で、非晶質または半結晶性で、硬く（曲げモジュラスＩＳＯ＞1300ＭＰａ）で、一般にガラス遷移温度Ｔｇが75℃以上で、60℃への加熱下で変形しない材料である。しかし、この材料は耐衝撃性が悪く、ノッチ付きＩＳＯシャルピー（Charpy）耐衝撃性は上記の耐衝撃性ポリアミド材料に比較して悪く（一般に５倍以下悪い）、非晶質性のため耐薬品性も良くない。透明な半結晶（またはミクロ結晶性）のポリアミドも存在する（あまり一般的な材料ではない）が、ＩＳＯ曲げモジュラス＞1000ＭＰａのリジッドな材料である。
【０００４】
(3)  ポリエーテル−ブロックアミドおよびエーテル単位とアミド単位とから成るコポリマー（ＰＥＢＡ）
これはエーテル単位とアミド単位とをベースにしたコポリアミド：ポリエーテルアミドで、特に、ポリエーテル−ブロック−アミド（ＰＥＢＡ）である。これは極めて可撓性がある耐衝撃性に優れた材料であるが、透明性はかなり低い（２mm厚さの560ナノメートルの光の透過率は45〜65％）、エーテル単位を含まないポリアミドに類似している。例としてはアルケマ（Arkema）社のペバックス（Pebax）が挙げられる。
【０００５】
(4)  半結晶性ポリアミド（ＰＡ）
これは典型的な直鎖脂肪族ポリアミドである。その結晶化度はスフェロライト（spherolites）の存在で表され、その寸法はこの材料を透明にするには大きすぎる（560ナノメートルの光の透過率は75％以下）。例としてはＰＡ11、ＰＡ12およびＰＡ6.12が挙げられる。
(5)  透明な半結晶ポリアミド（ＴＲｓｃＰＡ）
これは、より正確には、スフェロライト（spherolites）の寸法が透明性を維持するのに十分に小さいミクロ結晶性ポリアミドである。
【０００６】
これら５つのカテゴリのポリアミドの各種特性は［表Ａ］に示してある。
［表Ａ］の定義：
（Ａ）  透明性：
これは厚さ２mmの平滑なシートでの560ナノメートルの光の透過率の測定値で特徴付けられる。
（Ｂ）  耐衝撃性／破断強度：
これは急速曲試験によるＩＳ０１７９規格のノッチ付きシャルピー（Charpy）衝撃強度で特徴付けられる。
（Ｃ）  柔軟性：
それはＩＳ０１７８規格の曲げモジュラスによって特徴付けられる。
【０００７】
（ｄ）  耐熱性：
荷重下または非荷重下での約60℃の加熱雰囲気中で変形しないポリアミドの能力。非晶質か本質的に非晶質なポリマーの場合、耐熱性はＴｇ（ガラス遷移温度）が高くなるほど良くなり、75℃以上になる。本質的に半結晶性の重合体の場合には、耐熱性は融点（ｍ．ｐ）が高くなるほど高くなり、100℃以上になり、特に、融解エンタルピーが高くなるほど高くなる。このエンタルピーは結晶化度を反映する。
（ｅ）  耐薬品性：
ポリアミドが化学物質（アルコール等）と接触した時に劣化（マット化、クラッキング、亀裂、破断）しない能力、特に、応力下にある場合の「応力亀裂」に対する耐久性。
【０００８】
（ｆ）  弾性疲労：
ポリアミドを多数回曲げた時、例えば「ロス−フレックス、Ross‐Flex」テストで弾性戻りして破断しない能力。
（ｇ）  射出成形加工性：
射出成形法で簡単に加工できるポリアミドの能力（サイクル時間が短く、金型から簡単に離型でき、成形品に歪が無い）。
【０００９】
本発明の目的は、耐衝撃性に優れ、過度にリジッドでなく、極めて可撓性があり、加熱（60℃）変形が少なく、および／または、耐薬品性を有する新規な透明な組成物を見出すことにある。さらに、耐交互折畳性（耐疲労性）の能力と、射出成形で簡単に加工できる能力も求める品質である。換言すれば、本発明の目的は上記カテゴリの最初の３つ（耐衝撃ＰＡ、ＴＲａｍＰＡ、ＰＥＢＡ）の利点を基本的に組合せて有するか、少なくともより多く組合せて有する組成物を見出すことにある。
【００１０】
ＰＥＢＡコポリマーは、ポリエーテルエステルアミドのカテゴリに属する特定のものを示し、これは反応性末端を有するポリエーテル単位とポリエーテル・ポリオール（ポリエーテル・ジオール）である反応性カルボキシル末端を有するポリアミド単位との共重縮合で得られる。ポリアミドブロックと可撓性ポリエーテルブロックとの間の結合はエステル結合である。または、アミン末端から成るポリエーテルアミドのカテゴリに属する。
その物理特性、例えば柔軟性耐衝撃強度または射出成形加工性から異なるＰＥＢＡが知られている。
ＰＥＢＡの透明性の改良は多くの研究者の対象である。
【００１１】
半結晶ＰＥＢＡ間の混合物が作られたが、得られた透明性の改良はわずかで、（２mm厚さの平滑シートの560ナノメートルの光の）透過率は75％よりはるか下である。
ブロック-ＰＡ１２／ブロック-ＰＴＭＧタイプの50℃以下のＴｇを有する半結晶ＰＥＢＡと、ブロック-ＰＡ１１／ブロック-ＰＴＭＧタイプの50℃以下のＴｇを有する他の半結晶ＰＥＢＡとの混合物の場合の、２mm厚さでの560ナノメートルの光の透過率はせいぜい49％で、透明性の改良は少なく、目で見たときに曇った物体である。このタイプの混合物は曇りが目立たない極めて薄い物品には適している。
【００１２】
一般に、エーテル単位とアミド単位とから成る公知のコポリマーは、半結晶の直鎖脂肪族ポリアミド単位を有する（例えばアルケマ（Arkema）社の「ペバックス、Pebax、登録商標」）。
【発明の開示】
【発明が解決しようとする課題】
【００１３】
これに反して、本発明者は、驚くことに、脂環式の（従って、直鎖脂肪族で無い）ポリアミドモノマーを使用し、それを可撓性ポリエーテルと共重合して非晶質のコポリマー（Ａ）とし、次いで、得られたコポリマーを他のポリアミド（Ｂ）、特に、公知の半結晶ＰＥＢＡ（またはエーテル単位とアミド単位とから成る他の公知のコポリマー）と混合すると各種特性が改良された透明な組成物が得られる、ということを発見した。特に、本発明で得られた材料は60℃での加熱でも変形しない。本発明のこの組成物は衝撃強度が改良され、柔軟性が改良される。本発明のこの組成物は非晶質成分（Ａ）の品質、特にそのＴｇ（驚くことに、実質的に変化しない）と、半結晶ＰＥＢＡの品質、特にその融点およびエンタルピー（驚くことに、実質的に変化しない）とを組合せたものである。本発明のこの組成物は各成分のそれぞれの欠点を実質的に示さない。特に、交互曲げ疲労特性（Ross−flex）が低いという成分（Ａ）の欠点および透明性が低いという成分（Ｂ）の欠点がない。
【００１４】
従来の技術では、上記特性を改善するためにはポリマーの透明な混合物（またはアロイ）からトライする。例えば、下記文献には透明な非晶質ポリアミドを透明でない半結晶ポリアミドと組合せたアロイが記載されている。この組合せは透明で硬さが少しなくなった材料になる。
【特許文献１】欧州特許第EP 550 308号公報
【特許文献２】欧州特許第EP 725 101号公報
【００１５】
しかし、この材料は極めて硬いままで（ＩＳＯ曲げモジュラス＞1200ＭＰａ）耐衝撃強度も悪い（ノッチ付きＩＳＯシャルピー耐衝撃強度は７kJ/m2程度、これに対して耐衝撃性ポリアミドでは少なくとも50である）。しかも、それが非晶質成分単独の場合と比較した場合、そのＴｇは大きく低下する。例えば、アルケマ（Arkema）社のクリスタミド（Cristamid）MS 1100を170℃のＴｇを有する非晶質ポリアミドと30重量％の半結晶ＰＡ12と混ぜた混合物のＴｇは110℃である。この混合物は成分ＰＡ12の融点または融解エンタルピーにすらならず、含まれるＰＡ12の量に戻る。このタイプの材料の他の例はＴｇが主成分よりはるかに低いグリルアミド（Grilamid）TR９０LX（Ｅｍｓ社）、グリルアミド（Grilamid）TR９０である。
【００１６】
公知の他の改良方法は、非晶質ポリアミドと、エーテル単位およびアミド単位をベースにした半結晶性コポリマーとを混合する方法である。しかし、この方法で得られる透明性のレベルは上記の場合より悪く、許容可能な透明性を得るためには混合物を強く加熱する必要がある。さらに、この混合物はかなり硬いままであるという欠点がある。いずれにせよ、本発明混合物よりはるかに硬い。この混合物はさらに、交互曲げ疲労（Rossflex）が本発明混合物に比べてはるかに悪いという欠点がある。
【００１７】
透明な非晶質高分子の代わりに前記コポリマー（Ａ）を用い且つ半結晶ポリアミド、特にエーテル単位とアミド単位とを有する半結晶コポリアミド（例えばポリエステルエーテルアミドまたはポリエーテル−ブロック−アミドＰＥＢＡ）と組み合わせた場合、得られる材料は透明でかつ60℃での加熱抵抗性に優れたものになるが、この材料は実質的にリジッドさがなく、耐衝撃が大きすぎる。この混合物はコポリマー（Ａ）単独であるよりも耐薬品性に優れ、耐弾性疲労性も改良する。
【００１８】
従って、透明で、耐衝撃性に優れ、過度にリジッドでなく、しかも、高度に可撓性があり、加工が容易で、加熱（60℃）耐変形性に優れおよび／または耐薬品性に優れ、および／または、耐疲労強度に優れた新しい組成物を見付けということに本質がある課題を解決するには、コポリマー（Ａ）を使用すると同時に、それと他のポリアミド、好ましくは半結晶ポリアミド、より好ましくはエーテル単位との共重合体、特にＰＥＢＡとを混合物またはアロイの形で組合せることになる。
【００１９】
添付の［図１］は、ポリアミド材料の既存の３つのカテゴリー、すなわち、耐衝撃性ポリアミド（耐衝撃ＰＡ）、透明で非晶質なポリアミド（TR amＰＡ）およびエーテル単位を有するコポリアミドエラストマー（ＰＥＢＡ）より特性が優れたものをまとめた、本発明の好ましい組成物または材料の新しい３つのファミリを示す衝撃強度（縦座標）とリジディテイ（横座標）のグラフである。このグラフで本発明の３つの新しいファミリーは参照記号１、２、２ａ、２ｂ、２ｃ、２ｄ、２ｅ、３、３ａ、３ｂ、３ｃで示した点で表される。コポリマー（Ａ）は参照記号ＤおよびＭの点で表される。
【００２０】
このグラフは透明な組成物の３つのファミリーを示し、各ファミリーは互いに大きく異なる有利な特性の組合せを有し、「求められる課題（problem pose）」により正確に答えることができる。各ファミリー内では組成物の特性をより細かく改良することができ、特性のプロフィルを最適化でき、求められる課題により正確に答えることができる。
【００２１】
「求められる課題（problem pose）」とは、もちろん、透明性、衝撃強度、柔軟性レベル、加熱耐変形性または耐薬品性の特性を得るということを意味するが、求められる各課題により詳細に答えるために各特性にウエイトをつけることができる。これらの所望特性に細かなウエイトを付けるために組成物の以下のパラメータを調節する：
【００２２】
（１）コポリマー（Ａ）の種類：
特に、エーテル単位および／またはポリエーテルセグメントの比率（この比率が増加すると柔軟性および衝撃強度が増加する）と、ポリエーテルの種類（親水性およびＰＥＢＡのその他の特性）と、アミド単位および／またはポリアミドセグメントの種類（Ｔｇ、従って、温度安定度に影響）と、アミド単位の比率（これもＴｇに影響する）。これらのパラメータを変えると他の特性にも影響が及び、求める課題により有利に答えることができ、および／または、他の課題を解決できる。
（２）コポリマー（Ａ）の含有量：
この含有量が高いとＴｇが高くなり、加熱（60℃）耐変形性に有利。
【００２３】
（３）混合物の他の成分（成分Ｂ）の種類：
成分Ｂは可撓性に優れたＰＥＢＡにすることができ、衝撃強度および柔軟性の点で有利。これは適度に可撓性のあるＰＥＢＡにすることができ、それによって全ての特性が調和したバランスのとれた混合物を簡単に製造できる。また、かなり硬いＰＥＢＡや、ポリアミドでもよく、この場合には特に耐薬品性が向上する。さらに、脂肪族および半結晶質（またはマクロ結晶性、すなわち半結晶、結晶構造の形の結晶質、スフェロライト（spherolites）、十分に細かく、光をほとんど回折しない透明な材料となる）のＰＡの組成物にすることもできる。後者が主成分でもよく、その場合には耐衝撃特性が改良された透明な材料になる。また、非晶質のＰＡでもよい。これが主成分の場合には非晶質ＰＡの特性と中間の特性となり、この場合には、例えば、衝撃強度を良くすると同時にリジディテイを最小に維持する必要がある。
【００２４】
（４）混合物の他の成分（成分Ｂ)の比率：
可撓性ＰＥＢＡの比率の高いものは柔軟性および衝撃強度が向上し、半結晶ポリアミドの比率が高いものは耐薬品性が向上する。
（５）コポリマー（Ａ）の混合物の使用：
非常に柔らかいコポリマーか、柔らかくないコポリマーを使用することで、リジディテイを一定レベルに維持したまま衝撃強度を上げることができる。
（６）他のポリアミド、コポリアミドまたはアロイの混合物の使用：
特に、ＰＥＢＡとＰＡとを混合することによって衝撃強度と耐薬品性が高く、および／または、透明性のレベルが良い、といった有利な組合せにすることができる。特に触媒作用を有するポリアミド（特に、燐化合物、例えばH3P04、H3P03、H3P02）の場合。
（７）ポリアミド用の通常の添加剤の使用：
例えば安定化剤、着色剤、可塑剤または衝撃改質剤。高い透明性を保持するために類似した屈折率のものを選択するのが有利。
【００２５】
本発明組成物は［表Ａ］に要約した複数の効果を組合せて有する。［表Ａ］中の略記号は以下のものを表す：
（１）TR amＰＡ：透明かつ非晶質（または擬似（quasi）非晶質）なポリアミド
（２）ＰＡ：半結晶ポリアミド
（３）TR scＰＡ：透明な(ミクロ結晶性)半結晶ポリアミド
【００２６】
【表Ａ】
2009540089.tif 000002
【課題を解決するための手段】
【００２７】
本発明の対象は、下記（Ａ）〜（Ｃ）から成る透明な混合物またはアロイ（全体で100重量％）にある:
（Ａ）1〜99重量％の下記（１）〜（４）である少なくとも一種のコポリマー成分：
（１）２mm厚さのシートの560ナノメートル光の透過率が65％以上である高い透明性を有し、
（２）少なくとも75℃のガラス遷移温度を有し、
（３）非晶質であるか、半結晶性までの結晶化度を有し、
（４）少なくとも一種の脂環式単位を有するアミド単位（Ａ１）と、可撓性エーテル単位（Ａ２）とから成る、
（Ｂ）99〜1重量％の下記(Ba)〜(Bc)の中から選択される少なくとも一種のポリマー成分：
(Ba)ガラス遷移温度（Ｔｇ）が75℃以下である、アミド単位（Bal）とエーテル単位（Ba2）とから成る半結晶コポリアミド、
(Bb) 融点（m.p.）が100℃以上である、エーテル単位を含まない半結晶性のポリアミドまたはコポリアミド、
(Bc) ガラス遷移温度（Ｔｇ）が75℃以上で、ＩＳＯ ＤＳＣの第２回加熱時の融解エンタルピー（ΔＨｍ(2)）が25J/g以下である、非晶質かわずかに結晶質である、エーテル単位を含まない、透明なポリアミドまたはコポリアミド（重量は存在するアミド単位またはポリアミドの量に関してであり、上記融解はアミド単位のそれに対応し）およびこれらポリアミドまたはコポリアミドをベースにしたアロイ、
（Ｃ）O〜50重量％の少なくとも一種のポリアミド、コポリアミド、エーテル単位を有するコポリアミド、上記（Ａ）および（Ｂ）で使用されたもの以外のポリアミドまたはコポリアミドをベースにしたアロイ、および／または、熱可塑性ポリマーおよびコポリマー用に使用される少なくとも一種の添加剤、
（Ａ）、（Ｂ）、（Ｃ）の組成物中の単位またはモノマーの選択およびこれら単位またはモノマーの配合比率は、得られた混合物またはアロイが、２mm厚さのシートでの560ナノメートルの光の透過率が50％以上の高い透明性を示すように選択する。
【発明を実施するための最良の形態】
【００２８】
コポリマー成分（Ａ）は非晶質であり、擬似（quasi）非晶質。すなわち、ＩＳＯ ＤＳＣの第２回目の加熱時の融解エンタルピー（ΔＨｍ(2)）が10J／g以下となる結晶化度を有するものでもよい。重量は含まれるアミド単位または含まれるポリアミドの量に関してであり、融解はアミド単位のそれである。さらに、ＩＳＯ ＤＳＣの第２回目の加熱時の融解エンタルピー（ΔＨｍ(2)）が10〜30J／g、好ましくは10〜25J／gとなるような結晶化度（いわゆる中間結晶化度）を有することができる。重量は含まれるアミド単位または含まれるポリアミドの量に関してであり、融解はアミド単位のそれである。この材料は非晶質か本質的に非晶質なポリマー、すなわち第２回目の加熱時の融解エンタルピーがO〜10J／gで、Ｔｇ以上では固体状態ではないポリマーと、正に半結晶性のポリマー、すなわち、固体状態を維持するポリマー、従って、Ｔｇ以上で形状を保持するポリマーとの間の中間的な挙動をする材料である。この中間的挙動をする材料は固体状態にあるが、Ｔｇ以上では簡単に変形できる。これらのＴｇは高いので、Ｔｇ以上で使用しない限りこの材料は有利であり、耐薬品性は非晶質材料よりはるかに優れている。
【００２９】
「Δ（デルタ）Ｈｍ(2)」とはＩＳＯ規格でのＤＳＣ（Differential Scanning Calorimetry）の第２回目の加熱時の融解エンタルピーを意味する。
【００３０】
コポリマー成分（Ａ）は少なくとも90℃のガラス遷移温度（Ｔｇ）を有する。コポリマー成分（Ａ）はさらに、２mm厚さのシートでの560ナノメートルの光の透過が75％以上となる透明性を有する。
アミド単位（Ａ１）とエーテル単位（Ａ２）とから成るコポリマー成分（Ａ）はポリアミドポリエーテルブロックの形にすることができる。
【００３１】
アミド単位（Ａ１）は少なくとも一種のジアミンと少なくとも一種のジカルボン酸との等モルの組合せを主成分とすることができ、ジアミンの主成分は脂環式のジアミンであり、ジカルボン酸の主成分は直鎖脂肪族であり、アミド単位は少なくとも一種の他のポリアミドコモノマーを含むこともできるが、その比率はマイナー量の範囲である。「主成分」という用語は「50重量％を超える（＞50％）ということを意味し、「マイナー量」という表現は「50重量％未満（＜50％)」ということを意味する。
【００３２】
脂環式ジアミンはビス（3-メチル-4-アミノシクロヘキシル）メタン（BMACM）、パラ−アミノジシクロヘキシルメタン（PACM）、イソホロンジアミン（IPD）、ビス（4-アミノシクロヘキシル）メタン（BACM）、2,2-ビス（3-メチル-4-アミノシクロヘキシルプロパン（BMACP）または2,6-ビス（アミノメチル）ノルボルナン（BAMN）の中から選択するのが有利である。
【００３３】
アミド単位（Ａ１）を作るためのジアミンとしては単一の脂環式ジアミン、特にビス（3-メチル-4-アミノシクロヘキシルメタンを使用するのが有利である。
アミド単位（Ａ１）のモノマー組成中に加えることができる少なくとも一種の非脂環式ジアミンの比率は組成物中のジアミンに対して30mol％以下にする。非脂環式ジアミンとしては直鎖脂肪族ジアミン、例えば1,4-テトラ−メチレンジアミン、1,6-ヘキサメチレンジアミン、1,9-ノーナメチレンジアミンおよび1,10-デカメチレンジアミンを挙げることができる。
【００３４】
脂肪族ジカルボン酸は６〜36の炭素原子、好ましくは９〜18の炭素原子を有する脂肪族ジカルボン酸、特に、l,l0デカンジカルボン酸（セバシン酸）、1,12-ドデカンジカルボン酸、1、14-テトラデカンジカルボン酸および1,18-オクタデカンジカルボン酸の中から選択することができる。
【００３５】
少なくとも一種の非脂肪族ジカルボン酸の比率はアミド単位モノマーの組成物中のジカルボン酸に対して15mot％以下である。非脂肪族ジカルボン酸は芳香族ジアシッド、特にイソフタル酸(I)、テレフタル酸（T）およびこれらの混合物の中から選択するのが好ましい。
【００３６】
アミド単位（Ａ１）のモノマー組成物中にマイナー量で含むことができるモノマーはラクタムおよびα、ω−アミノカルボン酸の中から選択するのが好ましい。ラクタムは例えばカプロラクタム、エナントラクタムおよびラウリルラクタムの中から選択される。α、ω−アミノカルボン酸は例えばアミノカプロン酸、7-アミノヘプタン酸、1l-アミノウンデカン酸または12-アミノドデカン酸の中から選択される。
【００３７】
コポリマー成分（Ａ）はアミド当りの炭素数の平均が少なくとも９であるアミド単位（Ａ１）を含むのが好ましい。
ポリアミドブロックは例えばBMACM.6、BMACM.9、BMACM.1O、BMACM.12、BMACM.14、BMACM.16、BMACM.18およびこれらの混合物の中から選択する。
ポリアミドブロックの数平均分子量は500〜12000 g／モル、好ましくは2000〜6000グラム／モルであるのが好ましい。
【００３８】
エーテル単位（Ａ２）は例えば少なくとも一種のポリアルキレンエーテルポリオール、特にポリアルキレンエーテルジオール、好ましくはポリエチレングリコール（PEG）、ポリプロピレングリコール（PPG）、ポリトリメチレングリコール（PO3G）、ポリテトラメチレングリコール（PTMG）およびこれらの混合物またはこれらのコポリマーの中から選択するのが好ましい。
【００３９】
可撓性ポリエーテルブロックは、NH2鎖末端を有するポリオキシアルキレンシーケンスを有することができる。このシーケンスはポリエーテルジオールと呼ばれるジヒドロキシル化されたα、ω−脂肪族ポリオキシアルキレンシーケンスのシアノアセチル化でえることができる。特に、ジェファミン（Jeffamine、登録商標）（例えば、ハンツマン（Huntsman）社からジェファミン（Jeffamine、登録商標）D400、D2000、ED2003またはXTJ 542の名称で市販のもの）を使用することができる。この点に関しては下記文献も参照。
【特許文献３】日本特許第JP 2004346274号公報
【特許文献４】日本特許第JP 2004352794号公報
【特許文献５】欧州特許第EP 1482011号公報
【００４０】
ポリエーテルブロックの数平均分子量は200〜4000グラム／モル、好ましくは300〜1100グラム／モルであるのが有利である。
コポリマー（Ａ）は下記の方法で製造できる：
（１）第１段階では、ジカルボン酸から選択される連鎖制限剤の存在下で、ジアミンまたはジアミンとジカルボン酸と（必要に応じてさらに、コモノマーまたはラクタムおよびα、ω−アミノカルボン酸の中から選択されるコモノマー）の縮重合でポリアミドブロックＰＡを製造する、
（２）第２段階では、触媒の存在下で、得られたポリアミドブロックＰＡをポリエーテルブロックＰＥと反応させる。
【００４１】
本発明コポリマーの二段階製造法の一般的方法は公知で、例えば下記文献開示される。
【特許文献６】フランス特許第FR2 846 332号公報
【特許文献７】欧州特許第EP 1482011号公報
【００４２】
ＰＡブロックを作る反応では一般に180〜300℃、好ましくは200〜290℃の温度で反応装置の圧力を５〜30バールに約２〜３時間維持する。反応装置内の圧力をゆっくりと大気圧へ減圧した後、過剰な水を例えば1〜２時間かけて上流する。カルボン酸末端を有するポリアミドが得られる。その後、ポリエーテルと触媒とを加える。
ポリエーテルは一度または複数に分けて添加できる。触媒も同様である。本発明の有利な形態では、先ず最初にポリエーテルを加えてポリエーテルのOH末端とポリアミドのCOOH末端とを反応させてエステル結合を作り、脱水する。蒸留によって反応媒体からできるだけ多量の水が反応系から除去する。その後、触媒を導入してポリアミドブロックとポリエーテルブロックとを結合させる。この第２段階は少なくとも15mmHg（2000Ｐａ）の減圧下で、反応物および得られたコポリマーが溶融状態となるような温度で、撹拌下に行うのが好ましい。例えば、この温度は100〜400℃、特に200〜300℃にすることができる。反応は溶融ポリマによって撹拌機に加わるトルクを測定するか、撹拌機が消費する電力を測定することでモニターできる。反応の終点はトルク値または総消費電力の標的値から決定できる。
合成中の最も最適な時に、抗酸化剤として使用できる一種または複数の分子、例えばイルガノックス（Irganox、登録商標）1010または245を加えることができる。
【００４３】
コポリマー（Ａ）の全てのモノマーを初めから加えて一段階で下記の縮重合を実行する製造方法も可能である：
（１）ジアミン、
（２）ジカルボン酸、
（３）必要に応じて用いる他のポリアミドコモノマー、
（４）ジカルボン酸の中から選択される連鎖制限剤の存在下、
（５）PE（ポリエーテル）ブロックの存在下、
（６）可撓性PEブロックとＰＡブロックとを反応させる触媒の存在下、
【００４４】
連鎖制限剤として使用されるジカルボン酸はジアミン化学量論量より過剰に導入するのが好ましい。
触媒としてはチタン、ジルコニウムおよびハフニウムの中から選択される金属の誘導体または強酸、例えば、リン酸、次亜リン酸または硼酸を使用するのが有利である。
縮重合は240〜280℃の温度で実行することができる。
【００４５】
可撓性エーテル単位を有するコポリマー（Ａ）は非常に親水性のあるもの、好ましくはPEG、PPGまたはPO3Gタイプのポリエーテルブロックの中から選択できる。そうすることによって組成物の静電気防止特性および防水通気性（液体の水は通さないが、水蒸気は通過させる）が向上する。この組成物には全体的な静電気防止効果を補強するための第三の帯電防止剤と、他のポリマーとのブレンディング適合性を増加させる添加剤を添加することができる。本発明の混合物またはアロイのコポリマー（Ａ）は単独または上記添加剤を含んだ状態で静電気防止特性と防水通気性とを有する。
【００４６】
ポリマー（Ｂ）は融点が100℃以上、好ましくは150℃以上で、ガラス遷移温度（Ｔｇ）が65℃以下である、(Bal) 脂肪族または主として脂肪族のアミド単位と、(Ba2)エーテル単位とを有する半結晶コポリアミド(Ｂａ)にすることができる。
【００４７】
アミド単位（Bal）とエーテル単位（Ba2）とを有するコポリアミド(Ｂａ)はポリアミド-ポリエーテルブロックの形にすることができる。
アミド単位（Bal）は主としてラクタムまたはα、ω−アミノカルボン酸、および／または、少なくとも一種のジアミンと少なくとも一種のジカルボン酸との等モル組合せで構成でき、ジアミンの主成分は直鎖脂肪族ジアミンであり、アミド単位は必要に応じてマイナー量として少なくとも一種の他のポリアミドコモノマーを含むことができる。
【００４８】
成分コポリマー（Ｂ）は平均炭素数が少なくとも９である直鎖脂肪族のアミド単位（Bal）を含むことができる。直鎖脂肪族ポリアミドブロックはＰＡ12、ＰＡll、ＰＡ10.10、ＰＡ10.12、ＰＡ10.14、ＰＡ6.10、ＰＡ6.12、ＰＡ6.14およびＰＡ6.18の中から選択できる、特に、ＰＡ10.10、ＰＡ10.12、ＰＡ10.14、ＰＡ6.10、ＰＡ6.12、ＰＡ6.14およびＰＡ6.18の中から選択される。
エーテル単位（Ba2）は上記で述べたエーテル単位（Ａ２）用の中から選択でき、本発明混合物またはアロイのエーテル単位（Ａ２）と同じ種類、類似寸法または重量にするのが好ましい。
【００４９】
コポリマー(Ｂａ)はき、ＩＳＯ ＤＳＣの第２回目の加熱時の融解エンタルピーs（ΔＨｍ(2)）が25J／gに少なくとも等しいような結晶化度を有することができる。重量は含まれるアミド単位または含まれるポリアミドの量に関してあり、融解はアミド単位のそれに対応する。
【００５０】
アミド単位（Ａ１）はコポリマー成分（Ａ）の少なくとも50重量％であり、アミド単位（Bal）はコポリアミド(Ｂａ)の少なくとも50重量％であるのが好ましい。
エーテル単位（Ａ２）はコポリマー成分（Ａ）の少なくとも15重量％であり、単位（Ba2）は(Ｂａ)の少なくとも15重量％であるのが好ましい。
半結晶ポリアミドおよびコポリアミド（Bb）は特に融点(M.p）が150℃以上である。これはＰＡ12およびＰＡllから選択できる。さらに、ＰＡ10,lO、ＰＡ1O.l2、ＰＡ10.14、ＰＡ6.10、ＰＡ6.12、ＰＡ6.14およびＰＡ6.l8の中から選択できる。
【００５１】
透明な非晶質または擬似非晶質のポリアミド（Bc）はBMACM.12、BMACM.14、PACM.12、IPD.12、BMACM.12/12、より一般的にはジアミンBMACM、PACM、IPDとCl4、Cl2、GIGジカルボン酸とをベースにしたポリアミドおよびこれらのコポリマーまたは混合物の中から選択されるタイプのポリアミドにすることができる。
【００５２】
ポリマー成分（Ｂ）は基本的に下記で構成できる：
（１）透明な非晶質ポリアミドまたはコポリアミド、半結晶のポリアミドまたはコボリアミド、特に、ポリアミドBMACM.12、PACM.12、IPD.12のアロイまたはこれらとPA12とのコポリアミド、
（２）透明な非晶質ポリアミドまたはコポリアミド、エーテル単位との半結晶性コポリアミド、
（３）半結晶ポリアミドまたはコポリアミド、エーテル単位との半結晶コポリアミド。
【００５３】
通常の添加剤は着色剤、安定化剤、例えば熱安定剤および紫外線安定剤、核剤、可塑剤、衝撃強度改善剤および補強剤の中から選択できる。これら添加剤はコポリマー（Ａ）、（Ｂ）および任意成分の（Ｃ）の屈折率と同様な屈折率を有しているのが好ましい。（Ａ）と（Ｂ）および任意成分のポリマー（Ｃ）は得られた組成物が非晶質となり、75℃以上のガラス遷移温度を有するような種類と比率にすることができる。
【００５４】
また、（Ａ）と（Ｂ）および任意成分のポリマー（Ｃ）は得られた組成物が半結晶となり、融点M.pが100℃以上、好ましくは150℃以上となり、ＩＳＯ ＤＳＣの第２回目の加熱時の融解エンタルピー（ΔＨｍ(2)）が10J/g以上、好ましくは25J/g以上とような種類と比率にすることができる。ガラス遷移温度（Ｔｇ.）より上の十分に固体状態のままで、融点（M.p）以上でしか流動化しないようにするのに十分な結晶化度を保証するために、重量は含まれるアミド単位または含まれるポリアミドの量に関してである。
【００５５】
さらに、（Ａ）（Ｂ）（Ｃ）成分中のモノマーの選択およびこれらモノマーの比率の選択は、得られた混合物またはアロイが高い透明性を示し、２mmの厚さのシートの560ナノメートルの光の透過率が75％以上となるように行なう。
【００５６】
本発明の混合物またはアロイの特に有利な形態では、（Ａ）または(Ｂａ)中、好ましくは（Ａ）および(Ｂａ)中の可撓性エーテル単位は、極めて親水性の高いもの、好ましくはPEGタイプのポリエーテルブロックまたはPPGまたはPO3Gとのコポリマーから選択される。それによって静電気防止特性および防水通気特性、すなわち、液体の水は阻止し、水蒸気は通すことができる。この記混合物またはアロイにはこの混合物またはアロイの全体の静電気防止特性を補強するために、第三の帯電防止剤を添加でき、さらに、他のポリマーとのブレンディング適合性を良くするための添加剤を加えることができる。混合物またはアロイはそれ単独か、添加剤を加えた後に、他のポリマーまたは物質の添加剤として使用でき、それによって静電気防止特性または防水通気性を向上させることができる。
特に、添加剤を加えた混合物またはアロイを透明であり、混合物またはアロイの成分は、添加剤を含むポリマーまたは材料の屈折率がそれを含まないものの屈折率に極めて近くなるように選択される。
【００５７】
本発明の混合物またはアロイを製造する時には、成分（Ａ）と（Ｂ）および任意成分（Ｃ）を顆粒の形で混合し、混合物を230〜330℃の温度で射出成形機で所望の物体に射出成形することができる。すなわち、成分（Ａ）と（Ｂ）および任意成分（Ｃ）を230〜330℃の温度で溶融、特に押出し機で溶融し、顆粒の形で回収する。この顆粒を射出成形機で230〜330℃の温度で所望物品に射出形する。
【００５８】
混合物またはアロイが成分(Ｂａ)に添加剤を含む場合には以下の段階から成る方法が有利である：
（１）第１の段階で、溶融状態にある成分(Ｂａ)に添加剤を混合し、特に押出し機で混合し、添加剤を含んだ顆粒の形で組成物を回収し、
（２）第２段階で、第１段階で得られた組成物とポリマー成分（Ａ）の顆粒とを混合する。
【００５９】
本発明の他の対象は得られた物品、例えば繊維、ウエブ、フィルム、シート、ロッド、チューブまたは射出成形品、特に乾式混合物の形または押出し機を用いたコンパウンディングで得られる上記定義の混合物またはアロイから成る透明または半透明の成形物品にある。
【００６０】
本発明の混合物またはアロイを用いると物品、特に、透明で、衝撃強度が良く、耐久性に優れ、化学薬品、紫外線および熱に対する抵抗力に優れることが要求されるスポーツ用具またはスポーツ要素を容易に製造することができ、有利である。スポーツ用具としてはスポーツシューズ要素、スポーツ用具、例えばアイススケート、その他の冬のスポーツ部品および登山用具、ビンディング、ラケット、スキー、スポーツ板、プレート、馬蹄、パドル、ゴルフボール、レクリエーション車両、特に、寒い季節のスポーツ用具を挙げることができる。
【００６１】
さらに、レクリエーション機器、日曜大工機器、激しい気象および機械的攻撃を受けるメガネ用具、保護物品、例えば保安帽のバイザー、メガネおよびメガネ側面を挙げることができる。さらに、自動車部品、例えばヘッドライト・プロテクタ、バックミラー、全地形用自動車小部品、タンク、特に機械的攻撃、化学薬品を受けるモーターバイクまたはスクータ用タンク、PMMAネジ／ボルト、機械的および化学薬品による攻撃を受ける化粧品、口紅チューブ、圧力計またはエステの保護部品、例えばガスボンベを挙げることができる。
以下、本発明の実施例を示すが、本発明が下記実施例に限定されるものではない。
【実施例】
【００６２】
以下の実施例、比較例および対照での百分比は、特にことわらない限り、重量％を意味する。使用した略記号は以下の通り：
BMACM：
3,3'-ジメチル-4,4'-ジアミノジシクロヘキシルメタン
PACM：
4,4'-ジアミノジシクロヘキシルメタン。異性体割合が異なるものを使用。trans-trans異性体が豊富なエアープロダクト（Air Products）社の「PACM2O」（PACM）と、45％以上がtrans-trans異性体であるバスフ（BASF）社からの「Dicycan」（「PACM45」という）とを区別することができる。
TA：
テレフタル酸（ジカルボン酸）
IA：
イソフタル酸（ジカルボン酸）
LA12：
ラクタム12
Cl4：
テトラセバシン酸（ジカルボン酸）
C12:
ドデカンdloicな酸（ジカルボン酸）
C1O：
セバシン酸（ジカルボン酸）
【００６３】
PTMG：
ポリエーテル、ポリテトラメチレングリコール
PTMG 650：
質量650グラムのP1MG
PTMG 1000：
質量1000グラムのPTMG
PEBA 12/PTMG 2000/1000
質量2000gのポリアミド12ブロックと質量1000gの可撓性PTMGポリエーテルブロックとから成るコポリマー
PEBA 12/PTMG 4000/1000
質量4000gのポリアミド12ブロックと質量1000gの可撓性PTMGポリエーテルブロックとから成るコポリマー
PEBA 12/PTMG 5000/650
質量5000gのポリアミド12ブロックと質量650gの可撓性PTMGポリエーテルブロックとから成るコポリマー
【００６４】
PEBA 11/PTMG 5000/650
質量5000gのポリアミド11ブロックと質量650gの可撓性PTMGポリエーテルブロックとから成るコポリマー
PEBA 12/PEG 4500/1500
質量4500gのポリアミド12ブロックと質量1500gの可撓性PE Gポリエーテルブロックとから成るコポリマー
PAll BESHVO：
重量平均分子が45000〜50000グラム/モルのアルケマ（Arkema）社のポリアミド11
PAl2 AESNO：
重量平均分子量が45000〜50000グラム/モルのポリアミド12
BMACM．TA/BMACM．IA/LA12：
Ｔｇが170℃の非晶質ポリアミド：モル組成：１ BMACM：0.7 TA：0.3 IA：１ LAI2。
PE：
ポリエチレングリコール
PE:
ポリエーテル
ジアシッドの混合物の場合には比率をモルで表した。
【００６５】
［表］中の定義
粘度上昇：
粘度の上昇は重合能力、従って十分な分子量（重量）、従って充分な粘度のポリマーが得られたことを表す。これはトルクの増加または重合装置の撹拌機モーターの電力に反映される。この粘度上昇は窒素下または減圧下で生じる。この粘度上昇には「可能」（［表］では「あり」と記載）または不可能（［表］では「なし」と記載）がある。
Ｔｇ:
ＤＳＣ（示差走査熱量測定）による第２回目のパス時の変曲点
Ｔｇ:
ＤＭＡで測定したガラス遷移温度。これはタンジェントデルタのピークによって与えられる温度である。
透明性：
２mm厚さの平滑シートを560ナノメートルの波長の光が透過した時の測定値で特徴付けられる。透過光量を％で表示。
【００６６】
不透明性−透明性：
これは２mm厚さのシートを通過または反射した560ナノメートルの波長の光のコントラストまたは百分率に対応する。
曲げ（Flexural）モジュラス：
ＩＳＯに従う80×10×4mmの格子（barreaux）での曲げモジュラス（ＭＰａ）またはＤＭＡ測定で得られる23℃でのモジュラスＥ‘。
弾性：係数（α）：
応答解析のグラフで求めた。振幅は時間の関数。この値が高いとその材料は応答が良く、弾性である。
耐疲労性：Ross‐Flex、ASTM 1052規格
厚さ２mmの平らなテスト材料に直径2.5mmの孔を開け、90℃または−10℃で、この孔の所で90度に曲げる。破断しない最大サイクル数を求める。
温度安定度：
ポリアミドに荷重を加え、または、加えずに、約60℃の熱い空気中に置いた時に変形しない能力。非晶質または本質的に非晶質のポリマーの場合にはＴg（ガラス遷移温度）か高くなる程、温度安定度は良くなり、75℃以上になる。本質的に半結晶性のポリマーの場合には融点（M.p）が高くなる程、温度安定度が良くなり、100℃以上になる。融解エンタルピーの増加する場合、そのエンタルピーは結晶化度の反映である。
【００６７】
破断伸び（％）：
1SOR527による引張り応力
粘度：
0.5gをメタクレゾール中に25℃で溶かした時の固有粘度dl/g。
黄変：
顆粒の黄変指数（Yellow Index（ＹＩ）の測定値。
帯電防止効果：
ASTM D257による20℃、65％相対湿度で100Vの電圧を連続的に加えた時の表面抵抗率（オーム）の測定値によって特徴付けられる静電気防止効果。
防水通気性−水蒸気透過性：
ASTM 96E BW規格に従って25μm厚さのフィルムで38℃、50％相対湿度で推定。
【００６８】
Ｍ．ｐ：
ＩＳＯ ＤＳＣに従って測定した第２回目の加熱時の融点。
Ｃ．ｔ：
ＩＳＯ  ＤＳＣに従って冷却段階で測定した結晶化温度。
ＤＳＣ：
ＩＳＯ 11357に従った示差走査熱量測定。
ＤＭＡ：
ＩＳＯ 6721に従った動的機械的分析。
耐薬品性テスト（ESCエチルアルコール）
厚さ２mmの亜鈴型を180度に曲げ、エタノール水溶液に浸ける。エタノール濃度を％で表示。亜鈴型が破壊されるか否かを観察する。破断または割れが生じない最大溶液濃度を判定基準として選択する。数値が高い程、より良い材料。
【００６９】
射出成形能力のテスト
組成物は、２mmの厚さを有する螺旋金型において、1200のバールの所与の圧力で成形される射出である。
金型材料が満たすことが可能であった長さは、その後正確に計っている（mmの）。
ノッチ付きシャルピー衝撃試験
lSO179規格に従ってノッチ付き格子（barreaux）で実施。
半結晶性：
半結晶性ポリマー、特にポリアミドは10J/g以上、好ましくは25J/g以上の大きな融解エンタルピーを有する、融点を有するポリマー（ＩＳＯ ＤＳＣの第２回目の加熱時に測定を実行）で、これはこのポリマーがそのガラス遷移温度（Ｔｇ）以上で基本的に固体状態を維持することを意味する。
非晶質：
非晶質ポリマー、特に、ポリアミドは融点を有しないか、融点が極めて著しいポリマーであり、ＩＳＯ、ＤＳＣの第２回目の加熱時に測定した融解エンタルピーは10J/g以下である。従って、このポリマーはガラス遷移温度Ｔｇを超えると固体のままである。
【００７０】
本発明の二者混合物（Ａ）＋（Ｂ）の実施例：
コポリマー（Ａ）の製法（実験１〜７）
手順：
これは２段階テストである。以下の手順に従って脂環式ジアミンをベースにしたＰＡブロックからＰＥＢＡを製造した：80リットルのオートクレーブ中に脂環式ジアミンと二酸とを入れる。反応装置を窒素でパージした後、閉じ、260℃で40回転／分で撹拌しながら加圧下に加熱する。１時間後、圧力を大気圧に戻し、ポリエーテルと触媒とを加える。反応装置を30分間、50mbar（必要な場合には20mbar）に減圧下に置く。トルクの上昇が約２時間続く。所定粘度に達したら反応装置を大気圧に戻し、製品を顆粒にし、75℃で減圧乾燥させる。
【００７１】
実験５
第1段階を下記に代える：
BMACM：  16.446 kg
ClO酸（セバシン酸）：  15.085 kg
水：  0.5 kg
第２段階で、45.5gのPTMG 650と3.51kgの触媒［ジルコニウムブトキシド：Zr(OBu)4]を加える。
【００７２】
［表１］のＰＡCM 45はtrans-trans異性体が45％以上であるPACMに対応し、対照２は融点が229℃で、エンタルピーが26J/gである製品である。
［表２］は半結晶ＰＥＢＡ(Ｂａ)の混合物に対応する。透明性が決して50％以上（＞50％）にはならないことが分かる。
［表３］は透明な非晶質ＰＡと、半結晶ＰＥＢＡ(Ｂａ)との混合物に対応する。非晶質ポリアミドは脂環式で、上記コポリマー（Ａ）に類似したポリアミド単位から成る。ＰＥＢＡは以下の実施例と同じものである。半結晶ＰＥＢＡと非晶質ＰＡとの混合物の透明性は75％よりはるかに低く、耐疲労挙動もＰＥＢＡのそれよりはるかに悪い。
［表４］は透明な非晶質ＰＡと、半結晶ＰＡとの混合物に対応する。BMACM.TNBMACM.IA/LA12はモル組成が１モルBMACM：0.7モルTA：0.3モルIA：１モルLAI2の非晶質ポリアミドである。この組成物は半結晶ＰＡによって透明になるが、Ｔｇが下がる。この理由のため、ＨＤＴ（加熱条件下での機械強度）が低下する。
【００７３】
［表５］は（Ａ）と半結晶ＰＥＢＡ(Ｂａ)との混合物に対応する。ＤＭＡから分かるように、比較例12（［表４］の混合物と違って、比較例10と11）と比べて、ＴｇまたはM.pおよびエンタルピーは大きく降下しない。後者はＰＡ12(半結晶）の量に関してである。従って、温度安定度が極めてよく維持される。同じ範囲の柔軟性（Ｅ‘モジュラス）にあるＰＥＢＡと比較して、より良い透明性が得られる。この実施例は極めて簡単に射出成形でき（部品に欠陥がない）。成形は275℃で実行される。
［表６］は（Ａ）と半結晶ＰＡ（Bb）との混合物に対応する。コポリマー（Ａ）中の半結晶ＰＡの量を少なくすることによって透明性を大きく改良することができる。（Ａ）単独と比較して、耐薬品性が改善される。成形は295℃で実行される。
［表７］は（Ａ）と半結晶ＰＥＢＡ(Ｂａ)との混合物に対応する。成形は280℃で実行される。
［表８］は耐電防止かつ防水通気性混合物に対応する。
【００７４】
コポリマー実験３と非晶質ホモポリアミドBMACM.14（比較例７）との基本的な相違点はポリエーテルコモノマーの存在にある。非透明な可撓性半結晶ＰＥＢＡ（実施例１〜３）と混合することで透明になるということは驚くべきことである。これは、比較例の混合物（比較例６および6b）で得られた透明性の結果とは対照的である。すなわち、可撓性ＰＥＢＡの透明性、耐衝撃特性および耐疲労挙動をバランスさせることができる。
本発明組成物が高いＴｇ（95℃のＴｇを有す実施例１〜３と、95℃のＴｇを有する比較例12と比較）を保持し、公知の混合物（115℃のＴｇを有する比較例10と、141℃のＴｇを有する比較例７と比較）とは逆であるということは驚くべきことである。温度安定度はよく保持される。
【００７５】
本発明の三元混合物（Ａ）+（Ｂ）+（Ｃ）の実施例：
この三元混合物である種の最適化を図ることができる。半結晶ポリアミドを添加することで耐薬品性をより良く改善でき、ＰＥＢＡを添加することで耐衝撃と弾性特性とを改善することができる。［表９］は三元混合物の実施例に対応する。
【００７６】
三元混合物の他の利点は、透明な非晶質ポリアミドとコポリマー（Ａ）とを同時に使用して、非透明な半結晶ポリアミド（透明な非晶質ＰＡおよび上記コポリマーAの２つの成分のどちらに起因する）を透明にできる点にある。最終的に得られる組成物は満足な衝撃強度を有し（上記コポリマー（Ａ）が寄与する）、しかも、過度に可撓性にならない（硬くて透明な非晶質ポリアミドBMACM.14がコポリマー（Ａ）の存在に起因する過剰可撓性化を補償する）。
【００７７】
【表１】
2009540089.tif 000003
【００７８】
【表２】
2009540089.tif 000004
【００７９】
【表３】
2009540089.tif 000005
【００８０】
【表４】
2009540089.tif 000006
【００８１】
【表５】
2009540089.tif 000007
【００８２】
【表６】
2009540089.tif 000008
【００８３】
【表７】
2009540089.tif 000009
【００８４】
【表８】
2009540089.tif 000010
【００８５】
【表９】
2009540089.tif 000011
【００８６】
【表１０】
2009540089.tif 000012
【００８７】
透明な非晶質ポリアミド（BMACM.l4）の衝撃強度および耐薬品性を良くすることが要求された場合には、以下の実施例に示する組成物にすることができる。実験２は柔軟性および衝撃強度を与え、PACM45.14はその結晶化度によって耐薬品性に寄与する。
【００８８】
【表１１】
2009540089.tif 000013
【００８９】
大部分の弾性特性を保持すると共に、Example 3に関して、減少する柔軟性が要求される場合、（ロス-Flex）、それが、より可撓性でないおよびこれほどポリエーテル-貧しい者でないＰＥＢＡをとらないことが好ましいが、その代わりに同じものを保持するために可撓性のおよびポリエーテルの豊富である‖ＰＥＢＡ 2000/1000、そして、少量の硬い非晶質ＰＡを導入することによって、柔軟性を減らすこと。
【００９０】
【表１２】
2009540089.tif 000014
【００９１】
非晶質ＰＡの代わりに脂肪族半結晶性ＰＡを用いることができる。この場合には耐薬品性が良くなるという利点がある。
【００９２】
【表１３】
2009540089.tif 000015
【図面の簡単な説明】
【００９３】
【図１】ポリアミド材料の既存の３つのカテゴリー（耐衝撃性ポリアミド（耐衝撃ＰＡ）、透明で非晶質なポリアミド（TR amＰＡ）およびエーテル単位を有するコポリアミドエラストマー（ＰＥＢＡ））より特性が優れた本発明の好ましい組成物または材料の新しい３つのファミリを示す衝撃強度（縦座標）とリジディテイ（横座標）のグラフ。
【図１】
2009540089.tif 000016
【国際調査報告】
2009540089.tif 000017
2009540089.tif 000018
2009540089.tif 000019
2009540089.tif 000020